(57)【特許請求の範囲】
【請求項１】
第１の層、第２の層および第３の層の順に積層された少なくとも３層からなる熱収縮性多層フィルムであって、第３の層が塩化ビニリデンと塩化ビニルとを含む塩化ビニリデン系二元または三元共重合体からなるガスバリヤ性樹脂からなり、第３の層の８０℃における熱収縮率が、熱収縮性多層フィルム全体の８０℃における熱収縮率より小さいが、５％を超え、且つ２０％以下であることにより熱収縮時の白化性を低減したことを特徴とする熱収縮性多層フィルム。
【請求項２】
８０℃における全体熱収縮率が３５％以上であることを特徴とする請求項１に記載の熱収縮性多層フィルム。
【請求項３】
第１の層、第２の層および第３の層の順に積層された少なくとも３層からなる熱収縮性多層フィルムであって、熱収縮率が熱収縮性多層フィルム全体の熱収縮率より小さい第３の層が、塩化ビニリデン、塩化ビニルおよび（メタ）アクリル酸アルキルエステルの共重合体である塩化ビニリデン系三元共重合体からなることにより熱収縮時の白化性を低減したことを特徴とする熱収縮性多層フィルム。
【請求項４】
酸素透過係数が４．０×１０−１３ｃｍ３・ｃｍ／ｃｍ２・ｓｅｃ・ｃｍＨｇ以上であることを特徴とする請求項１〜３のいずれかに記載の熱収縮性多層フィルム。
【請求項５】
第３の層に隣接する第２の層を構成する樹脂の融点が該熱収縮性多層フィルムの熱収縮温度より少なくとも１０℃高いことを特徴とする請求項１〜４のいずれかに記載の熱収縮性多層フィルム。
【請求項６】
第１の層を構成する樹脂がメタロセン触媒ポリオレフィンからなることを特徴とする請求項１〜５のいずれかに記載の熱収縮性多層フィルム。
【発明の詳細な説明】
【０００１】
本発明は、少なくとも３層からなる熱収縮性多層フィルムに関する。より詳しくは、多層フィルム全体に比べて本質的に小さな熱収縮性を有する塩化ビニリデン系共重合体からなる第３の層を含む熱収縮性多層フィルムにおいて熱収縮後の光学特性を改善した熱収縮性多層フィルムに関する。
【０００２】
熱収縮性多層フィルムは、内容物に緊密に密着し、内容物を美麗に見せることを目的として使用される。例えば、熱収縮性多層フィルムの袋の中に内容物を入れて真空包装を行い、次いで、それを熱水シャワーもしくは熱オーブンの中に通すか、あるいは熱水中に浸漬するかして、収縮させて使用される。
【０００３】
熱収縮性多層フィルムを収縮させると、フィルムに透明性や光沢などの収縮後の光学特性が極度に劣化する場合がある。この収縮後の光学特性の劣化は、高い光学特性を求められる分野において好ましくない。例えば、生肉や加工肉などの内容物を熱収縮性多層フィルムを用いて包装する場合、収縮後の袋の耳部（すなわち袋の余剰部分）が白化することがあり、この現象は当業者に好まれない。製造した直後のフィルムを熱収縮させると収縮後の白化は起こり難いが、保管されたフィルムは白化が起こり易い。熱収縮性多層フィルムを保管する温度が高いほど光学特性が劣化しやすい。
【０００４】
特開平８−１８７８１４号公報には、１０５℃を下回る主ＤＳＣピークを有するエチレン／α−オレフィンコポリマーを含有する第１の層を含む熱収縮性２軸延伸多層フィルムであって、１８５゜Ｆ（＝８５℃）において少なくとも８０％の自由収縮率を有し、且つその層が総て互いに対して収縮適合性である多層フィルムが開示されている。
【０００５】
熱収縮性多層フィルムの収縮により起る前記のような光学特性の劣化は、熱収縮性多層フィルムを構成する各層の熱収縮率が大きく相違することに起因している。特に第３の層の熱収縮率が全層の熱収縮率より小さいと、他の層の熱収縮率に追従できず、第３の層の折れ曲り変形あるいは層間でのボイドを発生させることなどにより引き起こされる。このような熱収縮性多層フィルム中において、その小さな熱収縮性の故に収縮した多層フィルムの光学特性の劣化を招く機能層としての第３の層は、塩化ビニリデン共重合体をはじめとするガスバリアー性樹脂層が典型的である。
【０００６】
本発明の目的は、熱収縮後のフィルムの光学特性の劣化を抑制した熱収縮性多層フィルムを提供することにある。
【０００７】
本発明者らは、上述の目的で研究した結果、多層フィルム全体に対して本質的に小さな熱収縮性を有する第３の層を含む熱収縮性多層フィルムであっても、該第３の層の熱収縮率あるいはその組成を改善することにより、熱収縮後の光学特性の劣化が効果的に抑制可能であることが見出された。すなわち、本発明の第１の態様によれば、第１の層、第２の層および第３の層の順に積層された少なくとも３層からなる熱収縮性多層フィルムであって、第３の層の８０℃における熱収縮率が、熱収縮性多層フィルム全体の８０℃における熱収縮率より小さいが、５％を超え、且つ２０％以下であることにより熱収縮時の白化性を低減したことを特徴とする熱収縮性多層フィルムが与えられる。また、本発明の第２の態様によれば、第１の層、第２の層および第３の層の順に積層された少なくとも３層からなる熱収縮性多層フィルムであって、熱収縮率が熱収縮性多層フィルム全体の熱収縮率より小さい第３の層が、塩化ビニリデン、塩化ビニルおよび（メタ）アクリル酸アルキルエステルの共重合体である塩化ビニリデン系三元共重合体からなることにより熱収縮時の白化性を低減したことを特徴とする熱収縮性多層フィルムが与えられる。
【０００８】
以下、本発明について詳細に説明する。
【０００９】
本発明で云う熱収縮性多層フィルムとは、熱可塑性樹脂を主体とする包装用材料である。これらは製袋機で製袋加工されたバッグやパウチなどの袋に内容物を充填したり、自動包装機械により内容物をトレー包装したりして使用される。
【００１０】
第１の層は、主として表面層である。
【００１１】
第２の層は、第１の層と第３の層の間にあって第３の層に直接接着して配置される。第２の層は、第３の層と接着する機能を持つ層である。但し、第３の層との接着機能を有する限り、通常の接着層よりは大なる厚みを有することもできる。
【００１２】
第３の層は、主として中間層として配置される機能層であり、塩化ビニリデン系共重合体からなるガスバリヤ性樹脂層である場合に本発明は効果的である。熱収縮により光学的劣化の原因となり得る第３の層は、一般に何らかの方法により単離可能な（すなわち、隣接層と強固な接着を示さない）場合が多く、従って単独での熱収縮率測定が可能である場合が多い。熱収縮後の光学特性の改良には、第３の層が中間層として配置されることが好ましい。従って、本発明の熱収縮性多層フィルムには、一般に、第３の層の外側に、第１の層とは逆の表面層を構成する第４の層が更に含まれ、必要に応じて、第１の層と第２の層間、更には第３の層と第４の層間には接着層を含む任意の中間層を含むことができる。
【００１３】
本発明の第１の層に用いる高分子材料としては、メタロセン触媒（以下「ＳＳＣ」と略記）を用いて重合されたポリオレフィン、例えば、直鎖状高密度ポリエチレン（以下「ＳＳＣ−ＬＨＤＰＥ」と略記）、直鎖状中密度ポリエチレン（以下「ＳＳＣ−ＬＭＤＰＥ」と略記）、直鎖状低密度ポリエチレン（以下「ＳＳＣ−ＬＬＤＰＥ」と略記）、直鎖状超低密度ポリエチレン（以下「ＳＳＣ−ＶＬＤＰＥ」と略記、「プラストマー」とも呼ばれる）、従来のエチレン・α−オレフィン共重合体（ＬＬＤＰＥ、ＶＬＤＰＥなど）、エチレン・酢酸ビニル共重合体（ＥＶＡ）、エチレン・メタクリル酸共重合体（ＥＭＡＡ）、エチレン・メタクリル酸・不飽和脂肪族カルボン酸エステル共重合体、低密度ポリエチレン（ＬＤＰＥ）、アイオノマー（ＩＯ）樹脂、エチレン・アクリル酸共重合体（ＥＡＡ）、エチレン・アクリル酸メチル共重合体（ＥＭＡ）、エチレン・アクリル酸エチル共重合体（ＥＥＡ）、エチレン・アクリル酸ブチル共重合体、ポリプロピレン系樹脂、ポリエステル系樹脂、脂肪族ナイロン、芳香族ナイロン系樹脂等の熱可塑性樹脂から選ばれたものが使用できる。フィルムの収縮後の透明性を阻害しない範囲で、これらを少なくとも１種含むブレンド物であってもよい。
【００１４】
これらの中では、ＳＳＣ−ＬＬＤＰＥ、ＳＳＣ−ＶＬＤＰＥ、ＬＬＤＰＥ、ＶＬＤＰＥ、ＥＶＡ、ＥＭＡＡ、エチレン・メタクリル酸・不飽和脂肪族カルボン酸エステル共重合体、ＩＯ樹脂などが、シール層を含む表面層に用いられる。特に、ＳＳＣ系ポリオレフィンの中で有効なものに拘束幾何触媒がある。これは、ダウ・ケミカル社（Ｄｏｗ  Ｃｈｅｍｉｃａｌ  Ｃｏｍｐａｎｙ）が開発したメタロセン触媒の一種である。拘束幾何触媒を用いて得られるエチレン・α−オレフィン共重合体は、１０００炭素当たりの長鎖分岐（Ｌｏｎｇ  Ｃｈａｉｎ  Ｂｒａｎｃｈｉｎｇ）の数が、約０．０１〜約３、好ましくは約０．０１〜約１、より好ましくは約０．０５〜約１の実質的に線状のポリエチレン系樹脂である。
【００１５】
該エチレン・α−オレフィン共重合体は、分子構造中に約６炭素数以上の鎖状の長鎖分岐が選択的に導入されているため、ポリマーに優れた物性と良好な成形加工性が付与される。その一具体例は、ダウ・ケミカル社から「アフィニティー」あるいは「エリート」という名称で販売され、α−オレフィンは１−オクテンである。この他のメタロセン触媒を用いて得られるポリエチレン系樹脂としては、例えば、エクソン（ＥＸＸＯＮ）社のエクザクト（ＥＸＡＣＴ）がある。メタロセン触媒ポリオレフィンは重量平均分子量（Ｍｗ）と数平均分子量（Ｍｎ）の比（Ｍｗ／Ｍｎ）（多分散度）が３未満、好ましくは１．５〜２．８、より好ましくは１．９〜２．２である。
【００１６】
第１の層に隣接して配置され得る中間層を構成する好ましい樹脂には、分子中に酸素原子を含む少なくとも１種の単量体とエチレンとの共重合体がある。具体的には、ＥＶＡ、炭素数１〜４のエチレン・アルキルアクリレート（ＥＭＡ、ＥＥＡなど）、エチレン・メタクリル酸・不飽和脂肪族カルボン酸エステル共重合体、ＥＭＡＡ、ＩＯ等が挙げられる。これらの樹脂は第２の層として使用してもよい。また、密度０．９００ｇ／ｃｍ3未満のメタロセン触媒系ポリエチレンは延伸配向性がよく、さらに熱収縮率の大きい多層フィルムが得られるので好ましい。
【００１７】
また、第３の層は、酸素ガスバリヤ層として使用されるもので、公知の塩化ビニリデン系共重合体（ＰＶＤＣ）が酸素ガスバリヤ性の湿度依存性の少ない点で好適である。ＰＶＤＣは、好ましくは塩化ビニリデン７０〜９７重量％、更に好ましくは８０〜９５重量％と共重合可能な単量体の好ましくは３〜３０重量％、更に好ましくは５〜２０重量％とからなる共重合体である。
【００１８】
塩化ビニリデンと共重合可能な他の単量体としては、例えば、塩化ビニル単独、又は更にアクリル酸メチル、アクリル酸ブチル、アクリル酸２−エチルヘキシル、アクリル酸ラウリル、アクリル酸ステアリル等のアクリル酸アルキルエステル（アルキル基の炭素数１〜１８）；メタクリル酸メチル、メタクリル酸ブチル、メタクリル酸２−エチルヘキシル、メタクリル酸ラウリル、メタクリル酸ステアリル等のメタクリル酸アルキルエステル（アルキル基の炭素数１〜１８）；が挙げられる。これらの中で、塩化ビニリデンと塩化ビニルを含む共重合体が好ましく、特に、塩化ビニリデンと塩化ビニルの二元共重合体、あるいは二元共重合体を構成する塩化ビニリデンと塩化ビニルに対して、その合計量の１〜１５重量％、特に３〜１０重量％を置換する形態で、これらと共重合可能な第３（および必要に応じて第４）の単量体例えば、（メタ）アクリル酸ラウリル等の（メタ）アクリル酸アルキルエステル（アルキル基の炭素数１〜１８）、を加えて共重合した三元共重合体が好ましい。塩化ビニリデン系三元共重合体は、その剛性が小さくなり易く収縮後の白化が起こり難いので好ましい。本発明の第１において、第３の層を構成する樹脂として塩化ビニリデン系と塩化ビニルの二元共重合体が好ましく用いられる。また、本発明の第２において、第３の層を構成する樹脂として塩化ビニリデン、塩化ビニルおよび（メタ）アクリル酸アルキルエステルの共重合体である塩化ビニリデン系三元共重合体が、用いられる。
【００１９】
ＰＶＤＣは、必要に応じて公知の安定剤やポリエステル系などに代表される高分子可塑剤、エチレン・酢酸ビニル共重合体などに代表されるポリオレフィン樹脂とブレンドしてもよい。また、ＰＶＤＣには、必要に応じて一般に用いられる各種添加剤、例えば、可塑剤、安定剤、紫外線吸収剤、滑剤、帯電防止剤および顔料等を含有させ得る。これら添加剤の具体例として、例えば、ジオクチルフタレート、アセチルトリブチルサイトレート、ジブチルセバケート、ジオクチルセバケート、アセチル化モノグリセリド等の可塑剤、または飽和脂肪族ジカルボン酸と多価アルコールとからなるポリエステル系可塑剤；エポキシ化大豆油、エポキシ化アマニ油、エポキシ化ステアリン酸オクチル、エポキシ基含有樹脂等のエポキシ系安定剤；水酸化マグネシウム、酸化マグネシウム、カルシウムヒドロキシホスフェート等の無機塩基類の安定剤；酸化ポリエチレンワックス、パラフィンワックス、ポリエチレンワックス、モンタン酸エステルワックス等のワックス、グリセリンモノエステル等の脂肪酸エステル、脂肪酸のモノおよびビスアミド等の滑剤；ソルビタン脂肪酸エステル、ポリグリセリン脂肪酸エステル、ポリオキシエチレンソルビタン脂肪酸エステル等のノニオン系界面活性剤；２−（２′−ヒドロキシ−３′、５′−ジ−ｔｅｒｔ−ブチルフェニル）−５−クロロベンゾトリアゾール等の紫外線吸収剤等が挙げられる。
【００２０】
これら添加剤のうち、可塑剤と安定剤の各添加量は、ＰＶＤＣ１００重量部に対して、好ましくは１０重量部以下、より好ましくは６重量部以下である。本発明において、これらの添加剤は押出加工前の粉末状でブレンドされるが、塩化ビニリデン系単量体の重合終了後のスラリー状態でブレンドしてもよく、また予め重合前の塩化ビニリデン系単量体に添加して重合してもよい。
【００２１】
低分子可塑剤は、フィルム製造後、経時的に隣接層に低分子可塑剤が移行し、その結果、第２の層の耐熱性の低下およびＰＶＤＣ層の剛性の増加などにより、収縮後の光学特性の劣化を促進し易い。従って、低分子可塑剤は、押出加工が可能な範囲で少量添加することが好ましい。
【００２２】
ＰＶＤＣは、溶融状態で押出されたパリソンを急冷後、しばらく放置後に２軸延伸すると収縮後の白化が起こり難い。また、三元のＰＶＤＣの場合は、その剛性が小さくなり易いので収縮後の白化が起こり難い。
【００２３】
ＰＶＤＣ層の酸素透過係数が、好ましくは４．０×１０-13ｃｍ3・ｃｍ／ｃｍ2・ｓｅｃ・ｃｍＨｇ以上、さらに好ましくは５．０×１０-13ｃｍ3・ｃｍ／ｃｍ2・ｓｅｃ・ｃｍＨｇ以上であることが、収縮後の光学特性の劣化の抑制の観点で好ましい。他方ガスバリヤ性の観点から１．５×１０-12ｃｍ3・ｃｍ／ｃｍ2・ｓｅｃ・ｃｍＨｇ以下が好ましい。
【００２４】
本発明の熱収縮性多層フィルムは、全体として８０℃における熱収縮率が３５％以上であることが好ましい。
【００２５】
このような全体熱収縮率を有する熱収縮性多層フィルムにおいて、本発明の第１の態様に従えば、第３の層の８０℃における熱収縮率は５％を超え、好ましくは７％以上、２０％以下に設定される。また、熱収縮性多層フィルムの８０℃における熱収縮率が５０％以上であるときは、第３の層の熱収縮率が好ましくは７％以上、さらに好ましくは１１％以上であるとき、熱収縮性多層フィルムの収縮後の光学特性の劣化をより効果的に抑制できる。第３の層がＰＶＤＣ層であるとき、その熱収縮率が２０％を越えるような延伸配向はし難い。ここで、第３の層が複数層からなるとき、第３の層の８０℃における熱収縮率とは、第２の層に隣接する第３の層全体の８０℃における熱収縮率を意味する。
【００２６】
本発明の第２では、第３の層を三元ＰＶＤＣで構成するが、この場合には第３の層に、上記した熱収縮率を付与することなく、熱収縮後の光学特性の劣化を防止することもできる。
【００２７】
低温強度や耐熱性が要求される場合には、ポリプロピレン系樹脂、ポリエステル系樹脂、脂肪族ナイロン、芳香族ナイロン系樹脂等の熱可塑性樹脂から選ばれた樹脂が使用できる。
【００２８】
ポリエステル系樹脂としては、イソフタル酸をコモノマーとして含み、ＩＶ値が０．７〜０．８位の共重合ポリエステル樹脂を挙げることができる。脂肪族ナイロンとしては、ナイロン−６（ポリカプラミド）、ナイロン−６６（ポリヘキサメチレンアジパミド）、ナイロン−６１０（ポリヘキサメチレンセバカミド）、ナイロン−１２（ラウリルラクタムの開環重合体）、ナイロン−６／６６（ε−カプロラクタムとヘキサメチレンアジパミドの共重合体）、ナイロン−６／６１０（ε−カプロラクタムとヘキサメチレンセバカミドの共重合体）、ナイロン−６／１２（ε−カプロラクタムとラウリルラクタムの共重合体）を例示することができる。これらの中では、ナイロン−６／６６やナイロン−６／１２が成形加工性の点で好ましい。脂肪族ポリアミドは、単独あるいは２種以上ブレンドして用いることができる。また、これらの脂肪族ポリアミドを主体とした芳香族ポリアミドとのブレンド物を用いてもよい。
【００２９】
接着層は層間接着力が充分でない場合など、第１の層と第２の層の間あるいは第３の層と第４の層の間などに、必要に応じて設けることができ、層構成に応じて使用する。接着層樹脂として、ＥＶＡ、ＥＥＡ、ＥＡＡ、酸変性ポリオレフィン（オレフィン類の単独または共重合体などとマレイン酸やフマル酸などの不飽和カルボン酸、酸無水物およびエステル、もしくは金属塩などとの反応物）、例えば、酸変性ＶＬＤＰＥ、酸変性ＬＬＤＰＥ等の酸変性ポリオレフィンなどが使用できる。好適なものとしては、マレイン酸など、またはこれらの無水物などで変性されたオレフィン系樹脂；ＩＯ樹脂；ＥＶＡ；ＥＥＡなどを例示できる。これらの樹脂は主として第２の層を構成するためにも用いられる。第２の層として用いられる場合は、ＪＩＳ  Ｋ−６８５４に準拠したＴ形剥離試験による第２の層と第３の層との層間接着力が５ｇ／１５ｍｍ以上、好ましくは７ｇ／１５ｍｍ以上、さらに好ましくは１０ｇ／１５ｍｍ以上である。さらに、第２の層を構成する樹脂の融点が熱収縮性多層フィルムの熱収縮温度より少なくとも１０℃高いことが熱収縮後の透明性維持の観点から好ましい。ここで、熱収縮温度とは熱収縮性多層フィルムを熱収縮させる温度を云う。
【００３０】
本発明の多層フィルムの代表的な層構成としては、例えば以下のようなものを例示することができる。
【００３１】
（１）第１の層（表面層）／中間層／第２の層（接着層）／第３の層（ガスバリヤ性樹脂層）／接着層／中間層／第４の層（表面層）
（２）第１の層（表面層）／第２の層（接着層）／第３の層（中間層）／第３の層（ガスバリヤ性樹脂層）／第３の層（中間層）／接着層／第４の層（表面層）
（３）第１の層（表面層）／中間層／第２の層（接着層）／第３の層（ガスバリヤ性樹脂層）／接着層／第４の層（表面層）
（４）第１の層（表面層）／第２の層（中間層もしくは接着層）／第３の層（ガスバリヤ性樹脂層）／中間層もしくは接着層／第４の層（表面層）
（５）第１の層（表面層）／第２の層（接着層）／第３の層（ガスバリヤ性樹脂層）／第４の層（表面層）
【００３２】
上記の層構成において、第１の層および第４の層である表面層がシール層であってもよい。以下の樹脂構成を例示することができる。
【００３３】
（６）第１の層（ＶＬＤＰＥ層）／中間ＥＭＡＡ層／第２の層（接着層）／第３の層（ＰＶＤＣ層）／接着層／中間ＥＶＡ層／第４の層（ＶＬＤＰＥ層）
（７）第１の層（ＶＬＤＰＥ層）／中間ＥＶＡ層／第２の層（接着層）／第３の層（ＰＶＤＣ層）／接着層／中間ＥＶＡ層／第４の層（ＩＯ層）
（８）第１の層（ＩＯ層）／第２の層（ＥＶＡ層）／第３の層（ＰＶＤＣ層）／第４の層（ＥＶＡ層）
（９）第１の層（ＶＬＤＰＥ層）／中間ＥＶＡ層／第２の層（接着層）／第３の層（ＰＶＤＣ層）／接着層／第４の層（ＥＶＡ層）。
【００３４】
これらの層構成において、いずれかの層に滑剤、帯電防止剤を添加することができる。滑剤の好ましい例としては、ベヘニン酸アミド、オレイン酸アミド、エルカ酸アミド、シリカ等をマスターバッチの形で加える。その好ましい添加量は、滑剤２０重量％含有マスターバッチの場合、１〜１０重量％である。帯電防止剤としては、界面活性剤が好ましく用いられる。界面活性剤としては、アニオン界面活性剤、カチオン界面活性剤、非イオン界面活性剤、両性界面活性剤およびそれらの混合物を使用することができる。帯電防止剤は添加すべき層の樹脂に対して０．０５〜２重量％、さらには０．１〜１重量％添加することが好ましい。
【００３５】
本発明の熱収縮性多層フィルムの熱収縮率は、８０℃の熱収縮温度で少なくとも３５％が好ましい。さらに好ましくは４０％以上、最も好ましくは５０％以上である。このような熱収縮率を有する熱収縮性多層フィルムは、熱収縮した後、ほとんどの内容物と緊密に密着し、内容物を美麗に包装することができる。これらの熱収縮率の大きい多層フィルムは共押出により得ることができる。
【００３６】
本発明の第１の態様に従い、熱収縮後の光学特性の劣化を抑制するためには、特に第３の層の熱収縮率を大きくする必要がある。第３の層がＰＶＤＣ層の場合、高い熱収縮率を得るための延伸配向がし難いが、多層未延伸パリソンを、例えば、１０〜３５℃で３時間以上、好ましくは２４時間以上、保持ないし保管した後延伸配向させると第３の層の熱収縮率が発現し易くなる。この傾向はＰＶＤＣが二元共重合体の場合に顕著である。ただし、延伸前のパリソンの保持時間を長くし過ぎると延伸配向し難い。その上限は熱収縮率が２０％程度になる。
【００３７】
第２の層を構成する樹脂の融点は、熱収縮性多層フィルムの熱収縮温度より少なくとも１０℃、より好ましくは１５℃、高いことが好ましい。多層フィルムの熱収縮温度が８０℃前後であることを想定した場合、示差走査型熱量計により測定される第２の層の樹脂の融点が好ましくは９０℃以上、さらに好ましくは９５℃以上であることが、収縮後の多層フィルムの光学特性の劣化を効果的に抑制するうえで好ましい。ここで第２の層の樹脂が示差走査型熱量計による測定で複数のピークを示す場合は、主ピークをとり、第２の層の樹脂の融点とする。共押出で使用される第２の層の樹脂の融点は、第３の層との層間接着力との関係で上限が制約される。
【００３８】
本発明の熱収縮性多層フィルムの厚さは、好ましくは５〜１５０μｍ、より好ましくは１０〜１２０μｍの範囲である。厚さが５μｍ未満では、充分な機械的強度が得られない。また、１５０μｍを越えると熱収縮後に白化し易い。第３の層の厚さは、好ましくは１〜５０μｍである。第３の層がガスバリヤ性樹脂からなる場合、その厚さが、１μｍ未満では酸素ガスバリヤ性に劣り、また、５０μｍを越えると多層フィルムの押出加工が難しくなる。表面層をなす第１の層ならび第４の層の厚みは、１〜６０μｍの範囲が好ましい。表面層がシール層である場合には１０μｍ以上の厚さを有することが好ましい。また接着層としての第２の層の厚みは約０．５〜５μｍが好ましい。
【００３９】
本発明の熱収縮性多層フィルムは、複数の押出機を使用し、まずパリソンを共押出し、テンター法やインフレーション法による公知の方法で２軸延伸し製膜される。延伸倍率は縦／横ともに、２〜４倍程度が好ましい。また、延伸前あるいは後で、公知の方法により放射線照射されたものであってもよい。放射線照射により延伸性や耐熱性、機械的強度などが未照射のものに比べ、さらに改善されたものとなる。放射線照射は、その適度な架橋効果により、延伸製膜性、耐熱性を優れたものにする効果がある。本発明では、α線、β線、電子線、γ線、Ｘ線など公知の放射線を使用することができる。照射前後での架橋効果の観点から、電子線やγ線が好ましく、中でも電子線が成形物を製造する上での取扱性や処理能力の高さなどの点で好都合である。
【００４０】
前述の放射線の照射条件は、目的とする用途に応じて、適宜設定すればよく、一例を挙げるならば、電子線の場合は、加速電圧が１５０〜５００キロ電子ボルトの範囲（以下「ｋｅＶ」と略記）、照射線量が１０〜２００キログレイ（以下「ｋＧｙ」と略記）の範囲が好ましく、また、γ線の場合は、線量率が０．０５〜３ｋＧｙ／時間の範囲が好ましい。
【００４１】
本発明の熱収縮性多層フィルムは、食品の包装材料として使用することができ、特に、生肉、ハム、ソーセージあるいは各種食肉などの食品包装用に最適である。袋状あるいは筒状など、目的とする包装にあわせて、好適な形態として使用することができる。
【００４２】
以下、実施例により本発明を具体的に説明するが、本発明はこれらに限定されるものではない。なお、本発明で用いた物性測定法および樹脂材料は、以下の通りである。
【００４３】
＜物性測定法＞
１．熱収縮率
高分子材料のフィルム成形における機械方向（縦方向）および機械方向に垂直な方向（横方向）に沿って始点から１０ｃｍの長さの点に印を付けた試料を、８０℃に調整した熱水に１０秒間浸漬した後取り出し、直ちに常温の水で冷却した。その後、始点から印を付けた点までの長さを測定し、１０ｃｍからこの測定値を差し引いた値を求め、この値に対する元の長さの割合を百分率で表した。１試料について５回の試験を行い平均値で熱収縮率を表示した。
【００４４】
２．透明性（ヘイズ）
ＪＩＳ  Ｋ−７１０５に準じて、試料の曇り度（ヘイズ％）を測定した。測定装置は、日本電色工業社製の曇り度計ＮＤＨ−Σ８０を使用した。ヘイズ値は、値が小さくなるほど、透明性が優れることを意味し、数値が大きくなるほど、透明性が悪くなることを意味する。
【００４５】
３．樹脂融点
示差走査型熱量計（ＤＳＣ）ＤＳＣ−７（Ｐｅｒｋｉｎ  Ｅｌｍｅｒ社製）を用いて、昇温速度２０℃／ｍｉｎ．で昇温し、測定した。測定により得られた熱流対温度曲線の主要結晶融解ピーク温度（Ｔｍと略記）を読み取り、結晶融解温度を求めた。
【００４６】
４．酸素透過係数
ＪＩＳ  Ｋ−７１２６に準じて、熱収縮性多層フィルムの酸素ガス透過度（単位＝ｃｍ3／ｍ2・２４ｈ・ａｔｍ）を測定した。測定装置はＭｏｄｅｒｎ  Ｃｏｎｔｒｏｌｓ社製の酸素透過度測定装置ＯＸＴＲＡＮ−１００を使用した。測定条件は、温度３０℃、相対湿度１００％とした。酸素ガス透過度の測定値および酸素ガス透過度測定部分の多層フィルム中のガスバリヤ性の樹脂層の厚み（単位＝μｍ）を次の換算式：酸素透過係数＝１．５２３×１０-15×（酸素ガス透過度）×（ガスバリヤ性樹脂層の厚さ）に代入し、酸素透過係数（ｃｍ3・ｃｍ／ｃｍ2・ｓｅｃ・ｃｍＨｇ）を求めた。
【００４７】
５．収縮後のフィルム断面のＰＶＤＣ層の観察
ＰＶＤＣ層の折れ曲がりは、熱収縮後の多層フィルムを０．５ｍｍの幅に切断し、切断面を光学顕微鏡で４０倍の倍率で観察した。
【００４８】
６．第３の層の熱収縮率
試料の熱収縮性多層フィルムの断面に剥離のきっかけを作り、その点から第３の層と他の層とをゆっくり剥がし、第３の層を得る。分離した第３の層の熱収縮率を、前記熱収縮率の測定法に従って測定する。
【００４９】
（使用樹脂材料）
（１）ＶＬＤＰＥ
ダウケミカル社製のアフィニティーＦＷ１６５０（密度＝０．９０２ｇ／ｃｍ3、ＭＦＲ＝３．０ｇ／１０ｍｉｎ、Ｔｍ（融点）＝１００℃、以下「ＳＳＣ−ＶＬＤＰＥ」と略記）を使用した。
【００５０】
（２）ＥＭＡＡ−ＩＢＡ（エチレン・メタクリル酸・不飽和脂肪族カルボン酸エステル共重合体）
三井デュポンポリケミカル社製のエチレン・メタクリル酸・アクリル酸イソブチル共重合体；ニュクレルＡＮ４２１７−１Ｃ（密度＝０．９４ｇ／ｃｍ3、ＭＦＲ＝２．４ｇ／１０ｍｉｎ、Ｔｍ＝８７℃、以下「ＥＭＡＡ−ＩＢＡ」と略記）を使用した。
【００５１】
（３）ＰＶＤＣ
呉羽化学工業社製の塩化ビニリデン８２重量％、塩化ビニル１５重量％およびラウリルアクリレート３重量％からなる三元共重合体（以下［Ａ］と略記）および呉羽化学工業社製の塩化ビニリデン８２重量％、塩化ビニル１８重量％からなる二元共重合体（以下、「Ｂ」と略記）を使用した。
【００５２】
（４）ＥＶＡ
三井デュポンポリケミカル社製のＥＶＡ樹脂ＥＶＡＦＬＥＸ  Ｖ−５７１４（密度＝０．９４ｇ／ｃｍ3、ＭＦＲ＝２．５ｇ／１０ｍｉｎ、Ｔｍ＝９１℃、酢酸ビニル含有量＝１５重量％、以下「ＥＶＡ−１」と略記）および三井デュポンポリケミカル社製のＥＶＡ樹脂ＥＶＡＦＬＥＸ  Ｖ−５７１５（密度＝０．９４ｇ／ｃｍ3、ＭＦＲ＝２．０ｇ／１０ｍｉｎ、Ｔｍ＝８８℃、酢酸ビニル含有量＝１９重量％、以下「ＥＶＡ−２」と略記）を使用した。
【００５３】
（５）接着層樹脂
日本ユニカー社製のＥＥＡ樹脂ＤＰＤＪ−６１８２（密度＝０．９４ｇ／ｃｍ3、ＭＦＲ＝１．５ｇ／１０ｍｉｎ、融点＝９７℃、エチルアクリレート含有量＝１５重量％、以下「ＥＥＡ−１」と略記）、日本ユニカー社製のエチレン・エチルアクリレート共重合体ＯＭ−９０２（密度＝０．９４ｇ／ｃｍ3、ＭＦＲ＝４．０ｇ／１０ｍｉｎ、Ｔｍ＝９７℃、エチルアクリレート含有量＝１５重量％、以下「ＥＥＡ−２」と略記）および住友化学（株）社製のＥＶＡ樹脂エバテートＰＣ−１４９（密度＝０．９４ｇ／ｃｍ3、ＭＦＲ＝４．２ｇ／１０ｍｉｎ、Ｔｍ＝９２℃、酢酸ビニル含有量＝１５重量％、以下「ＥＶＡ−３」と略記）を使用した。
【００５４】
（６）アイオノマー
三井デュポンポリケミカル社製のハイミランＡＭ７９３０（密度＝０．９４ｇ／ｃｍ3、ＭＦＲ＝３．１ｇ／１０ｍｉｎ、Ｔｍ＝９０℃、イオン化度＝８％）を使用した。
【００５５】
（添加剤）
（１）エポキシ化アマニ油
旭電化社製のエポキシ化アマニ油、「アデカサイザー、Ｏ−１８０Ａ」を用いた（以下、Ｏ−１８０Ａと略記）。
【００５６】
（２）ジブチルセバケート
大八化学社製のジブチルデバケート「ＤＢＳ」を用いた（以下、「ＤＢＳ」と略記）。
【００５７】
（３）グリセリンモノステアレート
理研ビタミン社製のリケマールＳ−１００を用いた（以下、「ＧＭＳ」と略記）。
【００５８】
（ＰＶＤＣコンパウンドの調製）
各々のＰＶＤＣは、前記添加剤を所定量添加しコンパウンドを調製し使用した。コンパウンドの組成を表１に示した。
【００５９】
【表１】
0004246388.tif 000002
【００６０】
（実施例１）
塩化ビニリデン・塩化ビニル・ラウリルアクリレート三元共重合体（ＰＶＤＣ−１）、アイオノマー（ＩＯ）、エチレン・エチルアクリレート共重合体（ＥＥＡ−１）、エチレン・酢酸ビニル共重合体（ＥＶＡ−１）、（ＥＶＡ−２）および直鎖状超低密度ポリエチレン（ＳＳＣ−ＶＬＤＰＥ）を６台の共押出機で別々に押出し、溶融した各重合体を共押出環状ダイに導入し、外層より内層に（ＳＳＣ−ＶＬＤＰＥ）／（ＥＶＡ−２）／（ＥＥＡ−１）／（ＰＶＤＣ−１）／（ＥＥＡ−１）／（ＥＶＡ−１）／（ＩＯ）の順でダイ内溶融積層し、７層として共押出した。ダイ出口部でのパリソンの樹脂温度は２００℃であった。該パリソンは、８〜２０℃の冷水シャワーリングによって冷却し、偏平幅１３８ｍｍ、厚さ５５８μｍの偏平筒状体とした。該偏平筒状体を加速電圧３００ｋｅＶの電子線照射装置中で電子線照射して８０ｋＧｙの照射線量を与えた後、直ちに８２℃の熱水槽を通過させ、エアリングから１０℃の風で冷却しながらインフレーション法で縦方向に３．１倍、横方向に３．０倍に同時２軸延伸した。得られた２軸延伸フィルムの折り幅は４１６ｍｍで、厚さは６０μｍであった。該多層フィルムを２３℃の恒温室中に４週間保管した。
【００６１】
（実施例２）
恒温室の温度を３０℃に変更したことを除き、実施例１と同様にして２軸延伸フィルムを製造した。
【００６２】
（実施例３）
恒温室の温度を３５℃に変更したことを除き、実施例１と同様にして２軸延伸フィルムを製造した。
【００６３】
（実施例４）
（ＰＶＤＣ−１）を（ＰＶＤＣ−２）に変更したことを除き、実施例１と同様にして２軸延伸フィルムを製造した。
【００６４】
（実施例５）
恒温室の温度を３０℃に変更したことを除き、実施例４と同様にして２軸延伸フィルムを製造した。
【００６５】
（実施例６）
恒温室の温度を３５℃に変更したことを除き、実施例４と同様にして２軸延伸フィルムを製造した。
【００６６】
（実施例７）
（ＰＶＤＣ−３）、（ＩＯ）、（ＥＶＡ−１）、（ＥＶＡ−２）、（ＥＶＡ−３）および（ＳＳＣ−ＶＬＤＰＥ）を６台の押出機で別々に押出し、溶融された各重合体を共押出環状ダイに導入し、外層より内層に（ＳＳＣ−ＶＬＤＰＥ）／（ＥＶＡ−２）／（ＥＶＡ−３）／（ＰＶＤＣ−３）／（ＥＶＡ−３）／（ＥＶＡ−１）／（ＩＯ）の順でダイ内溶融積層し、７層として共押出した。ダイ出口部でのパリソンの樹脂温度は２００℃であった。該パリソンを、８〜２０℃の冷水シャワーリングにより冷却し、偏平幅１３８ｍｍ、厚さ５５８μｍの偏平筒状体とした。該偏平筒状体を加速電圧３００ｋｅＶの電子線照射装置中で電子線照射して８０ｋＧｙの照射線量を与え、パリソンを作製した。得られたパリソンを３０℃で１日保管した後、８２℃の熱水槽を通過させ、エアリングからの１０℃の風で冷却しながらインフレーション法で縦方向に３．１倍、横方向に３．０倍に同時２軸延伸した。得られた２軸延伸フィルムの折り幅は４１６ｍｍで、厚さは６０μｍであった。該フィルムを２３℃の恒温室で４週間保管した。
【００６７】
（実施例８）
恒温室の温度を３０℃に変更したことを除き、実施例７と同様にして２軸延伸フィルムを製造した。
【００６８】
（実施例９）
実施例１の（ＥＶＡ−２）を（ＥＭＡＡ−ＩＢＡ）に、（ＩＯ）を（ＳＳＣ−ＶＬＤＰＥ）に、および恒温室の温度を３０℃に変更したことを除き、実施例１と同様にして２軸延伸フィルムを製造した。
【００６９】
（比較例１）
実施例１の（ＰＶＤＣ−１）を（ＰＶＤＣ−４）に、および恒温室の温度を３０℃に変更したことを除き、実施例１と同様にして２軸延伸フィルムを製造した。
【００７０】
（比較例２）
得られたパリソンを、直ちに８２℃の熱水槽を通過させインフレーションしたこと、および恒温室の温度を３０℃に変更したことを除き、実施例７と同様にして２軸延伸フィルムを製造した。
【００７１】
（比較例３）
実施例９の（ＥＥＡ−１）を（ＥＥＡ−２）に、（ＰＶＤＣ−１）を（ＰＶＤＣ−３）に変更したことを除き、実施例９と同様にして２軸延伸フィルムを製造した。
【００７２】
実施例および比較例で製造した多層フィルムの層構成を下表２に示す。また、熱収縮性多層フィルムは、全てロール状に５００ｍ長さで巻き付けた状態で各々所定の温度の恒温室に４週間保管した。ロール状に巻き取ったフィルムの中間部を用いてフィルムの性能評価を行った。評価結果を下表３に示す。
【００７３】
【表２】
0004246388.tif 000003
【００７４】
【表３】
0004246388.tif 000004
【００７５】
なお、実施例１、７、８は、ＰＶＤＣ二元または三元共重合体を用いて第３の層の熱収縮率を制御した本発明の第１の態様に従う実施例；実施例１〜６および９は、ＰＶＤＣ三元共重合体を用いる本発明の第２の態様の実施例であり、いずれの例においても第３の層（ＰＶＤＣ層）の折れ曲りに伴う光学特性の劣化が防止されている。
【００７６】
上述したように、本発明によれば熱収縮性の小さい第３の層を含む熱収縮性多層フィルムにおいて、熱収縮後の白化、透明性の低下などの光学特性の劣化を防止した、生肉や加工肉などの内容物の美麗包装に適した熱収縮性多層フィルムが提供される。